"1種以上の単量体を含む反応混合物を、第1昇温速度で第1温度まで昇温させるステップ第1昇温ステップと、前記第1昇温ステップを経た反応混合物を、前記第1温度で第1時間維持させるステップ等温維持ステップと、前記等温維持ステップを経た反応混合物を、第2昇温速度で昇温させるステップ第2昇温ステップとを含む全芳香族液晶ポリエステル樹脂の製造方法。前記1種以上の単量体は、ヒドロキシル基含有単量体を含み、前記全芳香族液晶ポリエステル樹脂の製造方法は、前記第1昇温ステップ以前に、前記1種以上の単量体をカルボン酸無水物と接触させ、前記ヒドロキシル基含有単量体中のヒドロキシル基をアセチル化するステップアセチル化ステップをさらに含む請求項1に記載の全芳香族液晶ポリエステル樹脂の製造方法。前記第1昇温速度は、0.5~1.5°C/minである請求項1に記載の全芳香族液晶ポリエステル樹脂の製造方法。前記第1温度は、250~270°Cであり、前記第1時間は、1~2時間である請求項1に記載の全芳香族液晶ポリエステル樹脂の製造方法。前記第2昇温速度は、0.5~1.5°C/minである請求項1に記載の全芳香族液晶ポリエステル樹脂の製造方法。前記アセチル化ステップ、第1昇温ステップ、等温維持ステップ及び第2昇温ステップは、撹拌器が装着された反応器内で進められ、前記第2昇温ステップは、前記撹拌器のトルク値が5~6Nmに達したときに終了する請求項1に記載の全芳香族液晶ポリエステル樹脂の製造方法。前記単量体は、2,6-ナフタレンジカルボン酸、1,4-ナフタレンジカルボン酸、2,3-ナフタレンジカルボン酸、3-ヒドロキシ-2-ナフタレンカルボン酸、6-ヒドロキシ-1-ナフタレンカルボン酸、1,4-ジヒドロキシナフタレン、2,6-ジヒドロキシナフタレン、4-ヒドロキシベンゾ酸及びベンゼン-1,4-ジカルボン酸からなる群から選択される少なくとも1種の化合物を含む請求項1に記載の全芳香族液晶ポリエステル樹脂の製造方法。前記第2昇温ステップを経た反応混合物を固相重縮合するステップをさらに含む請求項1に記載の全芳香族液晶ポリエステル樹脂の製造方法。請求項1~8のいずれか1項に記載の全芳香族液晶ポリエステル樹脂の製造方法によって製造され、未反応単量体を含まない全芳香族液晶ポリエステル樹脂。請求項9に記載の全芳香族液晶ポリエステル樹脂を含む全芳香族液晶ポリエステル樹脂コンパウンド。本発明は、第1昇温ステップ、等温維持ステップ及び第2昇温ステップを含む全芳香族液晶ポリエステル樹脂の製造方法を提供するものである。本発明はまた、前記全芳香族液晶ポリエステル樹脂の製造方法によって製造された全芳香族液晶ポリエステル樹脂を提供するものである。本発明はさらに、前記全芳香族液晶ポリエステル樹脂を含む全芳香族液晶ポリエステル樹脂コンパウンドを提供するものである。本発明は、1種以上の単量体を含む反応混合物を、第1昇温速度で第1温度まで昇温させるステップ第1昇温ステップと、前記第1昇温ステップを経た反応混合物を、前記第1温度で第1時間維持させるステップ等温維持ステップと、前記等温維持ステップを経た反応混合物を第2昇温速度で昇温させるステップ第2昇温ステップとを含む全芳香族液晶ポリエステル樹脂の製造方法を提供する。前記1種以上の単量体は、ヒドロキシル基含有単量体を含み、前記全芳香族液晶ポリエステル樹脂の製造方法は、前記第1昇温ステップ以前に、前記1種以上の単量体をカルボン酸無水物と接触させ、前記ヒドロキシル基含有単量体中のヒドロキシル基をアセチル化するアセチル化ステップをさらに含んでもよい。前記第1昇温速度は、0.5~1.5°C/minであってもよい。前記第1温度は、250~270°Cであり、前記第1時間は、1~2時間であってもよい。前記第2昇温速度は、0.5~1.5°C/minであってもよい。前記アセチル化ステップ、第1昇温ステップ、等温維持ステップ及び第2昇温ステップは、撹拌器が装着された反応器内で進められ、前記第2昇温ステップは、前記撹拌器のトルク値が5~6Nmに達したときに終了してもよい。前記単量体は、2,6-ナフタレンジカルボン酸、1,4-ナフタレンジカルボン酸、2,3-ナフタレンジカルボン酸、3-ヒドロキシ-2-ナフタレンカルボン酸、6-ヒドロキシ-1-ナフタレンカルボン酸、1,4-ジヒドロキシナフタレン、2,6-ジヒドロキシナフタレン、4-ヒドロキシベンゾ酸及びベンゼン-1,4-ジカルボン酸からなる群から選択される少なくとも1種の化合物を含んでもよい。前記全芳香族液晶ポリエステル樹脂の製造方法は、前記第2昇温ステップを経た反応混合物を固相重縮合するステップをさらに含んでもよい。本発明はまた、前記全芳香族液晶ポリエステル樹脂の製造方法によって製造され、未反応単量体を実質的に含まない全芳香族液晶ポリエステル樹脂を提供する。本発明はさらに、前記全芳香族液晶ポリエステル樹脂を含む全芳香族液晶ポリエステル樹脂コンパウンドを提供する。本発明の一実施形態によれば、第1昇温ステップ、等温維持ステップ及び第2昇温ステップを含むことにより、副産物である酢酸の急激な系外流出による突沸現象を防止し、均一な物性の樹脂を得ることができ、合成された樹脂の劣化を抑制し、副産物が十分に除去されて未反応単量体の量が減少することで押出または射出のような樹脂の後工程時にガス発生が減少し、重合度が高く、優れた耐熱性を有する樹脂を得ることができる全芳香族液晶ポリエステル樹脂の製造方法、及び前記製造方法によって製造された全芳香族液晶ポリエステル樹脂が提供される。本発明の他の実施形態によれば、前記全芳香族液晶ポリエステル樹脂を含む全芳香族液晶ポリエステル樹脂コンパウンドが提供される。以下、本発明の一実施形態による全芳香族液晶ポリエステル樹脂の製造方法について詳細に説明する。本発明の一実施形態による全芳香族液晶ポリエステル樹脂の製造方法は、1種以上の単量体を含む反応混合物を第1昇温速度で、第1温度まで昇温させるステップ第1昇温ステップと、前記第1昇温ステップを経た反応混合物を、前記第1温度で第1時間維持させるステップ等温維持ステップと、前記等温維持ステップを経た反応混合物を第2昇温速度で昇温させるステップ第2昇温ステップとを含む。前記1種以上の単量体は、ヒドロキシル基含有単量体を含み、前記全芳香族液晶ポリエステル樹脂の製造方法は、前記第1昇温ステップ以前に、前記1種以上の単量体をカルボン酸無水物と接触させ、前記ヒドロキシル基含有単量体中のヒドロキシル基をアセチル化するアセチル化ステップをさらに含んでもよい。前記アセチル化ステップでは、前記少なくとも1種の単量体中のヒドロキシル基-OHにアセチル基-COCH3を導入することで、アセチルオキシ基-OCOCH3を形成し、酢酸ガスを生成する。ここで、酢酸ガスは、生成物から容易に除去される。前記アセチル化ステップで、前記カルボン酸無水物の使用量は、使用された単量体に含まれるヒドロキシル基の総含量1モル部に対して1.0~4.0モル部である。前記アセチル化ステップで、前記カルボン酸無水物の使用量が前記範囲内であるならば、使用された単量体のアセチル化が十分になされるため、合成される樹脂及び樹脂コンパウンドに赤変現象が発生せず、また、未反応のカルボン酸無水物の量が少ないため、その除去が容易になる。前記アセチル化ステップは、140~160°Cの温度範囲で1~3時間進められる。前記温度及び時間がそれぞれ前記範囲内であるならば、前記単量体のヒドロキシル基がアセチル基に十分に転換され、後続重縮合反応が低温で進められ、合成された全芳香族液晶ポリエステル樹脂が劣化しないため、前記樹脂に赤変現象が発生しない。前記アセチル化ステップを経た反応混合物すなわち、第1昇温ステップに処される直前の反応混合物は、アセチル化単量体acetylatedmonomerを含む。一例として、前記単量体は、芳香族ヒドロキシカルボン酸を含んでもよい。その場合、前記単量体は、芳香族ジオール、芳香族ジカルボン酸、芳香族ジアミン、芳香族ヒドロキシルアミン及び芳香族アミノカルボン酸からなる群から選択される少なくとも1種の化合物をさらに含んでもよい。他の例として、前記単量体は、芳香族ジオール及び芳香族ジカルボン酸を含んでもよい。その場合、前記単量体は、芳香族ヒドロキシカルボン酸、芳香族ジアミン、芳香族ヒドロキシルアミン及び芳香族アミノカルボン酸からなる群から選択される少なくとも1種の化合物をさらに含んでもよい。前記芳香族ヒドロキシカルボン酸は、3-ヒドロキシ-2-ナフタレンカルボン酸、6-ヒドロキシ-1-ナフタレンカルボン酸、パラヒドロキシベンゾ酸、2-ヒドロキシ-6-ナフト酸からなる群から選択される少なくとも1種の化合物を含んでもよい。前記芳香族ジオールは、レゾルシノール、2,2’-ビフェノール、4,4’-ビフェノール、ヒドロキノン、1,4-ジヒドロキシナフタレン及び2,6-ジヒドロキシナフタレンからなる群から選択される少なくとも1種の化合物を含んでもよい。前記芳香族ジカルボン酸は、2,6-ナフタレンジカルボン酸、1,4-ナフタレンジカルボン酸、2,3-ナフタレンジカルボン酸、イソフタル酸及びテレフタル酸からなる群から選択される少なくとも1種の化合物を含んでもよい。前記芳香族ジアミンは、1,4-フェニレンジアミン、1,3-フェニレンジアミン及び2,6-ナフタレンジアミンからなる群から選択される少なくとも1種の化合物を含んでもよい。前記芳香族ヒドロキシルアミンは、3-アミノフェノール、4-アミノフェノール及び2-アミノ-6-ナフトールからなる群から選択される少なくとも1種の化合物を含んでもよい。前記芳香族アミノカルボン酸は、4-アミノベンゾ酸、2-アミノ-ナフタレン-6-カルボン酸及び4-アミノ-バイペニル-4-カルボン酸からなる群から選択される少なくとも1種の化合物を含んでもよい。耐熱性に優れた全芳香族液晶ポリエステル樹脂を得るために、前記単量体は、2,6-ナフタレンジカルボン酸、1,4-ナフタレンジカルボン酸、2,3-ナフタレンジカルボン酸、3-ヒドロキシ-2-ナフタレンカルボン酸、6-ヒドロキシ-1-ナフタレンカルボン酸、1,4-ジヒドロキシナフタレン、2,6-ジヒドロキシナフタレン、4-ヒドロキシベンゾ酸及びベンゼン-1,4-ジカルボン酸からなる群から選択される少なくとも1種の化合物を含んでもよい。前記カルボン酸無水物は、酢酸無水物aceticanhydride、ジフェニルカーボネート及びベンジルアセテートからなる群から選択される少なくとも1種の化合物を含んでもよい。以下、単量体とは、アセチル化単量体及び/またはその他の単量体を意味する。前記第1昇温ステップは、単量体の重縮合反応を開始し、その後、前記重縮合反応を活性化させるステップである。前記第1昇温速度は、0.5~1.5°C/minである。前記第1昇温速度が前記範囲内であるならば、樹脂の生産性が高く維持されながらも、単量体の重縮合反応が十分に進められ、未反応単量体の量が減少する。それによって、重合度の高い全芳香族液晶ポリエステル樹脂が得られ、また、前記全芳香族液晶ポリエステル樹脂または前記樹脂のコンパウンドに未反応単量体が残存する場合に生じる、押出または射出のような後工程時における未反応単量体の昇華によるガスの発生や未反応単量体の炭化による炭化物の生成が抑制される。前記等温維持ステップは、前記単量体の反応速度が急激に上昇することを防止することにより、反応器内で反応混合物の突沸現象bumpingが発生することを防止するステップである。従って、前記等温維持ステップは、均一な物性を有する全芳香族液晶ポリエステル樹脂を提供する役割を担う。本明細書で、突沸現象とは、反応混合物が急に爆発するように激しく沸騰する現象を意味する。前記第1温度は、250~270°Cであり、前記第1時間は、1~2時間であってもよい。前記第1温度及び前記第1時間がそれぞれ前記範囲内であるならば、反応器内で、重縮合反応によって副産物として発生する酢酸の急激な系外流出を制御することができ、反応混合物の突沸現象が発生することを抑制できる。前記第1昇温ステップを経た反応混合物、及び前記等温維持ステップを経た反応混合物は、全芳香族液晶ポリエステル樹脂及び未反応単量体を含む。前記第2昇温ステップは、前記等温維持ステップを経た反応混合物に追加重縮合反応を起こさせるステップである。前記第2昇温速度は、0.5~1.5°C/minであってもよい。前記第2昇温速度が前記範囲内であるならば、全芳香族液晶ポリエステル樹脂の生産性が高く維持されながらも、重縮合反応が十分に起こる。前記アセチル化ステップ、第1昇温ステップ、等温維持ステップ及び第2昇温ステップは、撹拌器が装着された反応器内で進められ、前記第2昇温ステップは、前記撹拌器のトルク値が5~6Nmに達したときに終了する。すなわち、全芳香族液晶ポリエステル樹脂の合成が進められ、その重合度が上昇するほど、前記樹脂の粘度が上昇し、前記撹拌器のトルク値が増加する。従って、前記重合度、粘度及びトルク値の間には、一定の相関関係が成立する。かような相関関係をあらかじめ把握し、所望する重合度に対応するトルク値に達すると、前記撹拌器の作動を中断し、合成された全芳香族液晶ポリエステル樹脂を前記反応器の外部に排出させる。前記トルク値が5~6Nmに達したときに前記第2昇温ステップを終了すれば、重合度が比較的高い樹脂を得ることができるだけではなく、重合体すなわち、合成された樹脂の固化は起こらず、樹脂の排出が容易になる。参考までに、過度な重合が起こる場合には、重合体の固化が発生する。前記第1昇温ステップ、等温維持ステップ及び第2昇温ステップで、前記単量体の重縮合反応が起き、全芳香族液晶ポリエステル樹脂が合成される。かような重縮合反応は、溶液重縮合法または塊状重縮合法bulkcondensationpolymerizationによって進められる。また、前記重縮合反応時に、反応促進のために、金属触媒が使用される。かような金属触媒の例は、リチウム、ナトリウム、カリウムなどのアルカリ金属や、かようなアルカリ金属の酸化物、水酸化物、塩化物などを含んでもよい。例えば、前記金属触媒は、酢酸マグネシウム、酢酸カリウム、酢酸カルシウム、酢酸亜鉛、酢酸マンガン、酢酸鉛、酢酸アンチモン及び酢酸コバルトからなる群から選択される少なくとも1種を含んでもよい。前記金属触媒の使用量は、例えば、単量体の総使用量100重量部を基準に、0.10重量部以下である。一方、前記全芳香族液晶ポリエステル樹脂の製造方法は、前記第2昇温ステップで得る結果物すなわち、合成された樹脂を固相重縮合するステップをさらに含んでもよい。それによって、合成された樹脂の重合度が上昇する。前記固相重縮合反応のためには、前記第2昇温ステップで得た結果物に適当な熱が提供されなければならず、かような熱提供方法としては、加熱板を利用する方法、熱風を利用する方法、高温の流体を利用する方法などがある。固相重縮合反応時に発生するガスを除去するために、不活性ガスを利用したパージや、真空による除去を実施することができる。前記のような構成を有する本発明の一実施形態による全芳香族液晶ポリエステル樹脂の製造方法によって製造された全芳香族液晶ポリエステル樹脂は、副産物及び未反応単量体を含まないため、射出加工時または押出加工時にガスを発生させない。本明細書で、全芳香族液晶ポリエステル樹脂が未反応単量体を含まないということは、全芳香族液晶ポリエステル樹脂が未反応単量体を全く含まない場合だけではなく、前記全芳香族液晶ポリエステル樹脂で製造された樹脂コンパウンドの射出加工または押出加工の後、成形品の表面で炭化された痕跡が観察されないほどの極めて微量の未反応単量体を含む場合も含む。また、前記製造された全芳香族液晶ポリエステル樹脂は、多様な繰り返し単位を鎖内に含んでもよい。例えば、次のような繰り返し単位の少なくとも1種を含んでもよい。1芳香族ヒドロキシカルボン酸に由来する繰り返し単位:-O-Ar-CO-2芳香族ジオールに由来する繰り返し単位:-O-Ar-O-3芳香族ジカルボン酸に由来する繰り返し単位:-OC-Ar-CO-4芳香族ジアミンに由来する繰り返し単位:-HN-Ar-NH-5芳香族ヒドロキシルアミンに由来する繰り返し単位:-HN-Ar-O-6芳香族アミノカルボン酸に由来する繰り返し単位:-HN-Ar-CO-前記化学式で、Arは、フェニレン、ビフェニレン、ナフタレンまたは2個のフェニレンが炭素または炭素ではない元素に結合された芳香族化合物であってもよい。また、これらの1個以上の水素が他の元素に置換されたものであってもよい。本発明の他の実施形態は、前記全芳香族液晶ポリエステル樹脂の製造方法によって製造された全芳香族液晶ポリエステル樹脂を使用する全芳香族液晶ポリエステル樹脂コンパウンドの製造方法を提供する。前記全芳香族液晶ポリエステル樹脂コンパウンドの製造方法は、前述の全芳香族液晶ポリエステル樹脂の製造方法によって、全芳香族液晶ポリエステル樹脂を合成するステップと、合成された全芳香族液晶ポリエステル樹脂及び添加剤を溶融混練するステップとを含む。かような溶融混練のために、回分式混練機、二軸押出機またはミキシングロールなどが使用される。また、円滑な溶融混練のために、溶融混練時に滑剤を使用することができる。前記添加剤は、無機添加剤及び有機添加剤のうち少なくとも一つを含んでもよい。前記無機添加剤は、グラスファイバー、滑石、炭酸カルシウム、雲母、またはそれらのうち2以上の混合物を含んでもよく、前記有機添加剤は、炭素繊維を含んでもよい。以下、実施例を挙げて、本発明についてさらに詳細に説明するが、本発明はかような実施例に限定されるものではない。[実施例1]1全芳香族液晶ポリエステル樹脂の製造トルク値測定が可能な撹拌器が装着されており、温度調節が可能な10L容量の回分式反応器に、4-ヒドロキシベンゾ酸1,850g13.4モル、ヒドロキノン740g6.7モル、テレフタル酸450g2.7モル、2,6-ナフタレンジカルボン酸865g4.0モル、酢酸無水物3,010g29.5モル、及び触媒として酢酸カリウム0.685g単量体総量対比で、カリウムイオンが70wtppmを投入し、前記反応器内部に窒素ガスを注入し、前記反応器の内部を不活性状態にした後、撹拌器で反応混合物を撹拌しながら、反応器温度を30分かけて150°Cまで昇温させた後、前記温度で2時間維持させ、前記単量体のヒドロキシル基をアセチル化させた。次に、前記アセチル化反応で、副産物として生成された酢酸を凝縮させて除去しながら、反応器温度を1°C/minの速度で250°Cまで昇温させた後、250°Cで2時間維持させた。次に、前記反応器温度をさらに1°C/minの速度で昇温させ、前記撹拌器のトルク値が6Nmに達したときに、生成物を前記反応器外部に排出させた。次に、前記生成物を反応器から回収して冷却固化させた。その後、粉砕機を使用し、前記生成物を平均粒径1mmに粉砕した。次に、均一な粒子サイズに粉砕された生成物3,000gを、10L容量のロータリーキルン反応器に投入し、窒素を1Nm3/hrの流速で連続で流しながら300°Cで8時間固相重縮合を行い、全芳香族液晶ポリエステル樹脂を製造した。次に、前記反応器を常温で1時間かけて冷却させた後、前記反応器から全芳香族液晶ポリエステル樹脂を回収した。2全芳香族液晶ポリエステル樹脂コンパウンドの製造前記1で製造された全芳香族液晶ポリエステル樹脂及びグラスファイバー直径が10μmであり、平均長が150μmである粉砕グラスファイバーを、重量基準で5:5の比率で混合し、二軸押出機L/D:40、直径:20mmを用いて溶融混練することにより、全芳香族液晶ポリエステル樹脂コンパウンドを製造した。前記樹脂コンパウンドの製造時、前記二軸押出機に真空を加えて副産物を除去した。[実施例2]単量体のアセチル化反応後、反応器温度を1°C/minの速度で270°Cまで昇温させた後、270°Cで2時間維持させたことを除き、前記実施例1と同一の方法で全芳香族液晶ポリエステル樹脂及び前記樹脂のコンパウンドを製造した。[比較例1]単量体のアセチル化反応後、反応器温度を1°C/minの速度で続けて昇温させ、前記撹拌器のトルク値が6Nmに達したとき、生成物を前記反応器外部に排出させたことを除き、前記実施例1と同一の方法で全芳香族液晶ポリエステル樹脂及び前記樹脂のコンパウンドを製造した。[評価例]反応器内部での突沸現象発生の観察前記実施例1,2及び比較例1で製造されたそれぞれの全芳香族液晶ポリエステル樹脂を反応器から完全に排出させた後、前記反応器を開放し、前記反応器内部で減圧時に突沸現象が発生した否かを観察し、下記表1に示した。突沸現象が発生した場合は○で、突沸現象が発生していない場合は×で表示した。具体的には、前記撹拌器の下端部だけではなく、上端部まで生成物が付着していれば突沸現象が発生したとみなし、生成物に浸されていた撹拌器の下端部にだけ前記生成物が付着していれば、突沸現象が発生していないとみなした。溶融粘度の測定実施例1,2及び比較例1で製造されたそれぞれの全芳香族液晶ポリエステル樹脂コンパウンドに対して、毛細管粘度計を用いて、330°C及び1,000/sの条件下で溶融粘度を測定し、下記表1に示した。熱変形温度の測定実施例1,2及び比較例1で製造された各全芳香族液晶ポリエステル樹脂コンパウンドの熱変形温度HDT:heatdistortiontemperatureを、ASTMD648に従って測定し、下記表1に示した。樹脂コンパウンドの熱変形温度が高いほど、樹脂コンパウンドの耐熱性が高いということを意味する。樹脂コンパウンドの射出時のガス発生、及び射出成形品の炭化の観察実施例1,2及び比較例1で製造された全芳香族液晶ポリエステル樹脂コンパウンドの引っ張り強度及び熱変形温度を測定するために、ASTMD638及びD648に従い、前記各樹脂コンパウンドを射出成形機FANUCROBOSHOT2000i-50Bで射出し、それぞれの試片を製作した。前記試片製作過程で、ガスが発生したか否か、及び前記試片すなわち、射出成形品が炭化されたか否かを肉眼で観察し、下記表1に示した。ガスが発生した場合は○で、発生していない場合は×で表示した。また、各試片が炭化された場合は○で、炭化されていない場合は×で表示した。前記表1を参照すれば、実施例1,2では、全芳香族液晶ポリエステル樹脂の製造過程中、反応器内部で突沸現象が発生しておらず、製造された樹脂コンパウンドの溶融粘度及び熱変形温度が、比較例1で製造された樹脂コンパウンドよりもいずれも高く、樹脂コンパウンドの射出時にガスが発生しておらず、射出成形品の炭化も起こっていない。一方、比較例1では、全芳香族液晶ポリエステル樹脂の製造過程中、反応器内部で突沸現象が発生し、製造された樹脂コンパウンドの溶融粘度及び荷重反り温度が、前記実施例1,2で製造された樹脂コンパウンドよりもいずれも低く、樹脂コンパウンドの射出時にガスが発生し、射出成形品の炭化も起きた。本発明は、実施例を参照しつつ説明したが、それらは例示的なものに過ぎず、本技術分野の当業者であるならば、それらから多様な変形及び均等な他の具現例が可能であるという点を理解するであろう。従って、本発明の真の技術的保護範囲は、特許請求の範囲の技術的思想によって決まるものである。"